(57)【要約】【課題】  強化材としてマイカを含有してなる電気音響変換器用振動板において、合成マイカ等を用いることにより、音質が向上し、かつ外観も良好とした電気音響変換器用振動板を提供する。【解決手段】  本発明では、合成樹脂に、天然マイカに代え高アスペクト比を有する合成マイカを加えた。この合成マイカは、ヤング率が大きく、音速が速いため、高域の音圧が向上し、音質が良好となった。この場合、合成マイカとの密着性を良くするために、スチレン系飽和型熱可塑性エラストマー、エチレン・エチルアクリレート・無水マレイン酸共重合、エチレン系α−オレフィン共重合体、無水マレイン酸変性ポリオレフィンを単体又はこれらの混合体を添加する構成とした。【選択図】  図１
2006222485.tif 000002
【特許請求の範囲】
【請求項１】
合成樹脂に合成マイカを加え、かつスチレン系飽和型熱可塑性エラストマー、エチレン・エチルアクリレート・無水マレイン酸共重合、エチレン系α−オレフィン共重合体、無水マレイン酸変性ポリオレフィンを単体又はこれらの混合体を添加した複合材を成形してなることを特徴とする電気音響変換器用振動板。
【請求項２】
請求項１記載の電気音響変換器用振動板において、前記合成樹脂はポリオレフィンまたはプリプロピレンからなり、前記合成マイカはフッ素金雲母からなることを特徴とする電気音響変換器用振動板。
【発明の詳細な説明】
【技術分野】
【０００１】
この発明は、音響機器の一種であるスピーカやマイクロホン等の電気音響変換器用振動板に関する。
【背景技術】
【０００２】
従来、電気音響変換器用振動板の成形材料には、種々の合成樹脂または各種構成樹脂をマトリックスとし、強化材としてガラス繊維、炭素繊維などの高弾性率無機繊維や芳香族ポリアミド、ポリ−ｐ−フェニレンベンゾビスオキサゾール繊維などの高弾性率有機繊維などが用いられている。また、繊維以外の強化材では、天然産りん片状マイカ、りん片状黒鉛粉末、タルクなどが使用されている。
【発明の開示】
【発明が解決しようとする課題】
【０００３】
しかしながら、天然産りん片マイカとして、例えば金雲母［ＫＭｇ３・ＡｌＳｉ３Ｏ１０・（ＯＨ）２］、白雲母［ＫＡｌ２・ＡｌＳｉ３Ｏ１０・（ＯＨ）２］などを強化材として用いると、配合量と共にヤング率、音速が増大するが、その効果は十分とはいえない。
【０００４】
また、天然産りん片状マイカは、鉄分等の不純物を多く含むので、透明性に乏しく、例えばポリオレフィン樹脂をマトリックス材とした複合材を射出成形した振動板の外観は、黒点が偏在し、白色、淡色の振動板では外観上好ましくない。
【０００５】
また、天然産であるので、採掘地域、場所等によるばらつきも大きい。
【０００６】
この発明は上記のことに鑑み提案されたもので、その目的とするところは、強化材としてマイカを含有してなる電気音響変換器用振動板において、合成マイカ等を用いることにより、音質が向上し、かつ外観も良好とした電気音響変換器用振動板を提供することにある。
【課題を解決するための手段】
【０００７】
請求項１記載の発明は、合成樹脂に合成マイカを加え、かつスチレン系飽和型熱可塑性エラストマー、エチレン・エチルアクリレート・無水マレイン酸共重合、エチレン系α−オレフィン共重合体、無水マレイン酸変性ポリオレフィンを単体又はこれらの混合体を添加した複合材を電気音響変換器用振動板に成形したことを特徴とする。
請求項２記載の発明は、請求項１記載の電気音響変換器用振動板において、前記合成樹脂はポリオレフィンまたはポリプロピレンからなり、前記合成マイカはフッ素金雲母からなることを特徴とする。
【発明の効果】
【０００８】
以上のように本発明によれば、成形材料の強化材として高アスペクト比を有する合成マイカを用いたため、ヤング率、音速がより大きくなり、これを用いた振動板は高域特性が向上し、音質が良好となる。
【０００９】
また、溶融合成により得られる合成マイカは、不純物が少なく白色度、透明性に優れ、例えばポリオレフィン樹脂をマトリックス材とした複合材を射出成形した振動板では、不具合を確認できず白色、淡色の振動板に用いてもなんら問題にはならない。
【００１０】
天然マイカは、分子構造にＯＨ基を有しているので、マトリックス材との結合が比較的よいが、合成マイカは、ＯＨ基を有していないので、そのままではマトリックス材との密着性に欠ける。このため、スチレン系飽和型熱可塑性エラストマー、エチレン・エチルアクリレート・無水マレイン酸共重合、エチレン系α−オレフィン共重合体、無水マレイン酸変性ポリオレフィンを単体又はこれらの混合体を添加したため、ポリオレフィン樹脂からなるマトリックス材と合成マイカとの相溶性が増加し密着性を良好とした。
【発明を実施するための最良の形態】
【００１１】
［実施例１］
三井化学社製ポリプロピレンＪ−１０８Ｍ（ポリオレフィン樹脂）をマトリックス材とし、天然マイカ、合成マイカの湿式粉砕および乾式粉砕品を強化材とし、天然マイカは３０ｗｔ％、合成マイカは１０〜３０ｗｔ％の範囲で添加し、スクリュー径４０ｍｍ単軸押し出し機にて混錬し、定法により射出成形して得た複合材のそれぞれの物性を表１に示す。物性値は、振動リード法により測定した。
なお、天然産マイカはクラレ社製湿式粉砕品３００Ｗ、合成マイカはレプコ社製湿式粉砕品ＳＭＷ３２５、乾式粉砕品ＳＭＤ３２５を用いた。
【００１２】
この合成マイカは、フッ素金雲母（ＫＭｇ３・ＡｌＳｉ３Ｏ１０・Ｆ２）からなり、高アスペクト比を有する。
【００１３】
【表１】
2006222485.tif 000003
【００１４】
上記表１において、仕様１〜５は、マトリックス材Ｊ−１０８Ｍに対し湿式粉砕の合成マイカＳＭＷ３２５を用いたもの、仕様６は乾式粉砕の合成マイカＳＭＤ３２５を用いたもの、仕様７はマトリックス材Ｊ−１０８Ｍに対し天然産マイカ３００Ｗを用いた従来例、仕様８はマトリックス材Ｊ−１０８Ｍ単体のものを示す。
【００１５】
湿式粉砕天然マイカを３０ｗｔ％添加した仕様７（従来例）に比べ、湿式粉砕合成マイカを３０ｗｔ％添加した仕様５は、ヤング率で約１５％大きく、また、音速も大きい。
【００１６】
本発明では、ポリオレフィンまたはポリプロピレン９０〜７０％の範囲のマトリックス材に対し、合成マイカを１０〜３０％の範囲で添加したものを用いた。
【００１７】
また、マトリックス材と合成マイカとの密着性を良くするために、スチレン系飽和型熱可塑性エラストマー、エチレン・エチルアクリレート・無水マレイン酸共重合、エチレン系α−オレフィン共重合体、無水マレイン酸変性ポリオレフィンを単体又はこれらの混合体を添加した。
【００１８】
これらを溶融合成してなる複合材を射出成形して口径１３ｃｍの振動板を成形した。
【００１９】
この振動板にボイスコイルを結合し、このボイスコイルを磁気回路の磁気ギャップ内に設け、かつこれら振動板、磁気回路等をフレームに収めるなどしてスピーカを作製した。
【００２０】
本発明品と、仕様７の従来例との周波数特性を図１に示す。実線Ａは本発明品、破線Ｂは従来品である。
【００２１】
天然マイカを配合した従来品の周波数特性に比べ合成マイカを配合した本発明にかかる実施例１の周波数特性では、高周波数帯域での音圧が大きい特徴が見られ、また、音質的にも高域特性が向上し優れていた。
【００２２】
また、従来の天然マイカを配合した振動板の外観は図３のごとく黒点状に粒子がみられるが、実施例１の合成マイカを配合した振動板は、図２に示すように、天然産りん片状マイカのような粒子状物は見られず、外観が良好となった。
【００２３】
［実施例２］
三井化学社製ポリプロピレンＪ−１３９をマトリックス材として乾式粉砕品合成マイカレプコ社製ＳＭＤ３２５を強化材として３０ｗｔ％添加し、Ｈｏｎｅｗｅｌｌ社製無水マレイン酸変性ポリオレフィンＡＣ９０７Ｐを添加して成形し複合材を得た。なお、成形条件、物性測定は実施例１と同じ方法にて行った。
【００２４】
その結果、無水マレイン酸変性ポリオフレフィンを添加していない仕様では、ヤング率が７．０ＧＰａであったのに対して無水マレイン酸変性ポリオレフィンを３部配合した仕様では、密着性が増大し、ヤング率が８．３ＧＰａと１５％増加した。
【００２５】
なお、前述の実施例で用いたマトリックス材Ｊ−１０８Ｍは、高剛性、高流動タイプ、Ｊ−１３９は、高剛性、耐熱性、超高流動性を有するものである。
【図面の簡単な説明】
【００２６】
【図１】本発明の第１実施例にかかる電気音響変換器用振動板と従来例とを対比した周波数特性図を示す。
【図２】本発明の第１実施例にかかる電気音響変換器用振動板の外観図を示す。
【図３】天然産りん片状マイカを用いた従来品の外観図を示す。
【符号の説明】
【００２７】
Ａ  本発明品
Ｂ  従来品
【図１】
2006222485.tif 000004
【図２】
2006222485.tif 000005
【図３】
2006222485.tif 000006